(57)【特許請求の範囲】
【請求項１】
外部から仕切られた空間を形成する外張りフィルムと、前記外張りフィルムの内側に、前記外張りフィルムと隙間を有するように設けられる内張りフィルムと、前記隙間に存在する空気の少なくとも一部と外部の空気とを換気する換気手段と、を有し、
前記内張りフィルムの少なくとも屋根部が、セルロースアシレート樹脂を前記内張りフィルムの総質量に対して６０質量％以上含有し、透湿度が６００ｇ／ｍ2／２４ｈ以上のセルロースフィルムで構成されている、農業ハウス。
【請求項２】
前記外張りフィルムの少なくとも一部が、前記換気手段を備え、
前記換気手段が、透湿度が５００ｇ／ｍ2／２４ｈ以上のフィルムである、請求項１に記載の農業ハウス。
【請求項３】
前記換気手段が、セルロースアシレート樹脂を含有し、透湿度が６００ｇ／ｍ2／２４ｈ以上のセルロースフィルムである、請求項２に記載の農業ハウス。
【発明の詳細な説明】
【技術分野】
【０００１】
本発明は、農業ハウスに関する。
【背景技術】
【０００２】
冬場の低温を防ぐために、フィルムを二重にした二重構造の農業ハウスが知られている。
例えば、特許文献１には、「農業用ハウスの側面全体を覆うように配置され、少なくとも二枚の合成樹脂シートを、上下方向へ所定の間隔をおいた個所にて水平方向へ融着して複数の空気流路部が形成された保温シートにおいて、合成樹脂シートの各融着個所には、それぞれの空気流路に連通する複数の排水部を水平方向へ所要の間隔をおいて設けた保温シート。」が記載されており（［請求項１］）、また、外側に位置する合成樹脂シートが非透気性のシートであり、かつ、内側に位置する合成樹脂シートが多数の微小細孔が形成された透気性のシートである態様が記載されている（［請求項３］［請求項４］）。
【先行技術文献】
【特許文献】
【０００３】
【特許文献１】特開２０１１−１０５９０号公報
【発明の概要】
【発明が解決しようとする課題】
【０００４】
本発明者らは、特許文献１に記載せれた保温シートについて検討したところ、内側に位置する合成樹脂シート（内張りフィルム）として、微小細孔が形成された透気性を有するシートを用いた場合には、温度差に起因して発生するシート内側（農業ハウスの内部側）の結露の防止効果は十分ではなく、また、光線透過率も低くなり、植物の生育や農業ハウス内の保温効果が阻害される可能性があることが分かった。
【０００５】
そこで、本発明は、内張りフィルムの内側の結露を抑制し、かつ、光線透過率の高い農業ハウスを提供することを課題とする。
【課題を解決するための手段】
【０００６】
本発明者らは、上記課題を達成すべく鋭意検討した結果、セルロースアシレート樹脂を含有し、透湿度が６００ｇ／ｍ2／２４ｈ以上であるセルロースフィルムを内張りフィルムとして用い、内張りフィルムと外張りフィルムとの隙間に存在する空気を換気する換気手段を設けることにより、内張りフィルムの内側の結露を抑制し、かつ、光線透過率を高くすることができることを見出し、本発明を完成させた。
すなわち、以下の構成により上記課題を達成することができることを見出した。
【０００７】
［１］  外部から仕切られた空間を形成する外張りフィルムと、外張りフィルムの内側に、外張りフィルムと隙間を有するように設けられる内張りフィルムと、隙間に存在する空気の少なくとも一部と外部の空気とを換気する換気手段と、を有し、
内張りフィルムの少なくとも一部が、セルロースアシレート樹脂を含有し、透湿度が６００ｇ／ｍ2／２４ｈ以上のセルロースフィルムで構成されている、農業ハウス。
［２］  外張りフィルムの少なくとも一部が、換気手段を備え、
換気手段が、透湿度が５００ｇ／ｍ2／２４ｈ以上のフィルムである、［１］に記載の農業ハウス。
［３］  換気手段が、セルロースアシレート樹脂を含有し、透湿度が６００ｇ／ｍ2／２４ｈ以上のセルロースフィルムである、［２］に記載の農業ハウス。
［４］  内張りフィルムの屋根部が、セルロースフィルムで構成されている、［１］〜［３］のいずれかに記載の農業ハウス。
【発明の効果】
【０００８】
本発明によれば、内張りフィルムの内側の結露を抑制し、かつ、光線透過率の高い農業ハウスを提供することができる。
【図面の簡単な説明】
【０００９】
【図１】図１は、本発明の農業ハウスの外観の一例を示す模式的な一部欠き斜視図である。
【図２】図２は、本発明の農業ハウスの内部の一例を示す模式的な断面図である。
【図３】図３は、本発明の農業ハウスの内部の一例を示す模式的な断面図である。
【図４】図４は、本発明の農業ハウスの内部の一例を示す模式的な断面図である。
【発明を実施するための形態】
【００１０】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
【００１１】
本発明の農業ハウスは、外部から仕切られた空間を形成する外張りフィルムと、外張りフィルムの内側に、外張りフィルムと隙間を有するように設けられる内張りフィルムと、隙間に存在する空気の少なくとも一部と外部の空気とを換気する換気手段と、を有する。なお、本発明においては、後述するように、外張りフィルムの一部が換気手段を備えていてもよく、外張りフィルムの全部が換気手段を備えていてもよい。
また、本発明の農業ハウスにおける内張りフィルムは、その少なくとも一部が、セルロースアシレート樹脂を含有し、透湿度が６００ｇ／ｍ2／２４ｈ以上のセルロースフィルムで構成されるフィルムである。
【００１２】
図１は、本発明の農業ハウスの外観の一例を示す模式的な一部欠き斜視図であり、図２〜図４は、本発明の農業ハウスの内部の一例を示す模式的な断面図である。
図１〜図４に示すように、農業ハウス１０は、外張りフィルム１と内張りフィルム２（符号２ａ：屋根部、符号２ｂ：壁面部）とを有する。
また、図１に示すように、外張りフィルム１は、躯体３によって展張された態様であるのが好ましい。
また、図１〜図３に示す農業フィルム１０は、外張りフィルム１が少なくとも一部が換気手段を兼ねた態様を示しているが、図４に示すように、外張りフィルム１とは別体で構成される換気扇４を設けていてもよい。
【００１３】
本発明の農業ハウスは、上述した構成、特に、セルロースアシレート樹脂を含有し、透湿度が６００ｇ／ｍ2／２４ｈ以上であるセルロースフィルムを内張りフィルムとして用い、内張りフィルムと外張りフィルムとの隙間に存在する空気を換気する換気手段を設けることにより、内張りフィルムの内側の結露を抑制し、かつ、農業ハウスの光線透過率を高くすることができる。
このような効果を奏する理由は詳細には明らかではないが、本発明者らは以下のように推測している。
まず、特許文献１に記載された微小細孔が形成された透気性を有するシートでは、細孔の存在によって透湿度を上げているため、農業ハウス内の湿度を低減させる効果を有しているが、一度結露が発生してしまうと、結露が細孔を塞ぎ、透湿性を阻害すると考えられ、また、この結露や細孔自体の存在により、光線透過率が低くなったと考えられる。
これに対し、本発明においては、セルロースアシレート樹脂を含有していることにより、親水性が高くなるため内張りフィルムの吸湿性が向上し、また、透湿度が６００ｇ／ｍ2／２４ｈ以上であることにより、内張りフィルムにおける透湿度の面内分布が実質的になくなり、結露の発生自体を抑制または一度発生した結露を効率的に解消することができるため、内張りフィルムの内側の結露を抑制し、かつ、農業ハウスの光線透過率を高くすることができると考えられる。
【００１４】
以下に、本発明の農業ハウスを構成する内張りフィルム、外張りフィルムおよび換気手段などについて詳述する。
【００１５】
〔内張りフィルム〕
本発明の農業ハウスが有する内張りフィルムは、後述する外張りフィルムの内側に外張りフィルムと隙間を有するように設けられるフィルムであり、少なくとも一部が、セルロースアシレート樹脂を含有し、透湿度が６００ｇ／ｍ2／２４ｈ以上のセルロースフィルムで構成されるフィルムである。
ここで、透湿度とは、ＪＩＳ Ｚ ０２０８：１９７６の「防湿包装材料の透湿度試験方法（カップ法）」に記載された手法に従い、温度４０℃、相対湿度９０％の条件下で２４時間に通過した水蒸気の量（ｇ／ｍ2／２４ｈ）をいう。
【００１６】
＜セルロースアシレート樹脂＞
セルロースフィルムが含有するセルロースアシレート樹脂は、特に限定されず、従来公知の、炭素数２〜２２の脂肪族アシル基（例えば、アセチル基、プロピオニル基、ブチリル基、ペンタノイル基など）を含むセルロースアシレート樹脂；無置換の芳香族アシル基を少なくとも１種を含むセルロースアシレート樹脂；等を用いることができる。
なお、セルロースアシレート樹脂は、上述した透湿度を保持する観点から、セルロースフィルムの総質量に対して６０〜９０質量％含有しているのが好ましく、６５〜８０質量％含有しているのがより好ましい。
【００１７】
セルロースアシレート樹脂の原料セルロースとしては、例えば、綿花リンター、ケナフ、木材パルプ（広葉樹パルプ、針葉樹パルプ）等が挙げられ、これらを１種単独で用いてもよく、２種以上を併用してもよい。
これらのうち、原料セルロースとしては、綿花リンターおよび／または木材パルプであることが好ましい。
また、綿花リンターおよび／または木材パルプは、α−セルロースを８０％以上含有することが好ましい。
更に、綿花リンターおよび／または木材パルプは、マンノース／キシロース＝０．３５／１〜３．０／１（モル比）であることが好ましく、その総含有量が０．０１〜５モル％であることが好ましい。
なお、綿花リンターと木材パルプとを併用する場合の混合比は５／９５〜９５／５であることが好ましい。
【００１８】
セルロースアシレート樹脂を構成するセルロースアシレートとは、セルロースのカルボン酸エステルのことであり、例えば、セルロースの低級カルボン酸エステルであるのが好ましい。
セルロースアシレートとしては、具体的には、例えば、セルロースアセテート、セルロースアセテートプロピオネート、セルロースアセテートブチレート、セルロースアセテートステアレート、セルロースアセテートベンゾエート等が挙げられる。
これらのうち、セルロースアセテートであるのが好ましく、具体的には、トリアセチルセルロース（ＴＡＣ）であるのがより好ましい。
【００１９】
このようなセルロースアシレートは、活性化工程（前処理工程）、アシル化工程（アセチルの場合は酢化工程）、熟成工程、沈殿工程、精製工程、乾燥工程、粉砕工程の中の組み合わせによって製造されたことが好ましい。
なお、セルロースアシレートの原料綿や合成方法については、発明協会公開技報（公技番号２００１−１７４５、２００１年３月１５日発行、発明協会）の７頁ないし１２頁にも詳細に記載されている。
【００２０】
また、セルロースアシレートの粘度平均重合度（ＤＰ）が２００〜７００であることが好ましい。
また、セルロースアシレートの重量平均分子量（Ｍｗ）と数平均分子量（Ｍｎ）との比（Ｍｗ／Ｍｎ）が１．０〜５．０であるのが好ましく、１．０〜４．０であるのがより好ましく、１．５〜３．０であるのが更に好ましい。
ここで、粘度平均重合度は、粘度法（ＡＳＴＭ Ｄ２８５７）による平均分子量をいい、重量平均分子量および数平均分子量は、それぞれ、ゲルパーミエーションクロマトグラフィー（ＧＰＣ）法により測定される分子量をいう。
【００２１】
また、セルロースアシレートは、残存酢酸量または炭素数３〜２２のカルボン酸の残存量が０．５質量％以下であることが好ましい。
【００２２】
また、セルロースアシレートは、アルカリ金属および／またはアルカリ土類金属の少なくとも一種を１ｐｐｂ〜１００００ｐｐｍ含有していることが好ましい。
【００２３】
また、セルロースアシレートは、２５℃でのアセトン抽出量が１５質量％以下であることが好ましい。
【００２４】
また、セルロースアシレートは、酸解離指数１．９３〜４．５の酸もしくは部分エステル化物、またはこれらの塩を含有することが好ましい。
【００２５】
また、セルロースアシレートの含水率が２質量％以下であることが好ましい。
また、セルロースアシレートのイエローネスインデックスが０．１〜１０であることが好ましい。
【００２６】
また、セルロースアシレートのヘイズが０．０５〜５％であることが好ましい。
また、セルロースアシレートの光線透過率が８０％以上であることが好ましい。
【００２７】
また、セルロースアシレートのＴｇが８０〜２００℃であることが好ましい。
また、セルロースアシレートの結晶化発熱量が２〜２０Ｊ／ｇであることが好ましい。
【００２８】
本発明においては、セルロースアシレートは、セルロースの水酸基への置換度が、下記式（１）および（２）を満足するものが好ましい。
２．０≦ＳＡ＋ＳＢ≦３．０  ・・・式（１）
０≦ＳＡ≦３．０  ・・・式（２）
ここで、式中、「ＳＡ」は、セルロースの水酸基の水素原子を置換しているアセチル基の置換度を表し、「ＳＢ」は、セルロースの水酸基の水素原子を置換している、アセチル基以外のアシル基の置換度を表す。
また、上記式（２）は、得られるセルロースフィルムの加工性がより良好となる理由から、下記式（３）で表されるのが好ましい。
２．５≦ＳＡ≦３．０  ・・・式（３）
【００２９】
＜添加剤＞
セルロースフィルムは、使用環境に応じて、可塑剤、マット剤、劣化防止剤、紫外線吸収剤等の添加剤を含有していてもよい。
可塑剤としては、具体的には、例えば、下記式（Ａ）で表されるポリエーテルエステルを含むエステル系可塑剤、下記式（Ｂ）で表されるポリエーテルを含むエーテル系可塑剤が好適に挙げられる。
【化１】
0006316234.tif 000002
上記式（Ａ）中、Ｒ1は炭素数２〜１０の２価の脂肪族炭化水素基を表し、Ｒ2はそれぞれ独立に炭素数２〜６の２価の脂肪族炭化水素基を表し、Ｒ3はそれぞれ独立に水素原子、炭素数１〜２０のアルキル基、炭素数６〜２０のアリール基、または、炭素数２〜２０のアシル基を表す。ｎはそれぞれ独立に１〜２０の整数を表し、ｐは１〜１５の整数を表す。なお、繰り返し単位に含まれる複数のＲ1、Ｒ2およびｎは、それぞれ同一であっても異なっていてもよい。
また、上記式（Ｂ）中、Ｒ4は炭素数２〜６の２価の脂肪族炭化水素基を表し、Ｒ5およびＲ6はそれぞれ独立に水素原子、炭素数１〜２０のアルキル基、炭素数６〜２０のアリール基、炭素数２〜２０のアシル基、（メタ）アクリロイル基、または、（メタ）アクリロイル基が重合した下記式（ｂ）で表される基を表す。ｍは１〜２０の整数を表す。なお、繰り返し単位に含まれる複数のＲ4はそれぞれ同一であっても異なっていてもよい。
ここで、本明細書においては、「（メタ）アクリロイル基」とは、アクリロイル基（ＣＨ2＝ＣＨＣＯ−）またはメタクリロイル基（ＣＨ2＝Ｃ（ＣＨ3）ＣＯ−）を意味するものとする。
【化２】
0006316234.tif 000003
上記式（ｂ）中、＊は上記式（Ｂ）におけるＲ5またはＲ6と結合する酸素原子を表し、Ｒ7は水素原子またはメチル基を表し、ｑは１〜１０の整数を表す。繰り返し単位に含まれる複数のＲ7は、それぞれ同一であっても異なっていてもよい。
【００３０】
本発明においては、可塑剤を含有する場合の含有量は、セルロースアシレート樹脂１００質量部に対して１０〜７０質量部であるのが好ましく、２０〜６０質量部であるのがより好ましく、３０〜６０質量部であるのが更に好ましく、４０〜６０質量部であるのが特に好ましい。
【００３１】
また、マット剤としては、有機または無機微粒子のいずれも使用することができる。
また、劣化防止剤としては、具体的には、例えば、ヒンダードアミン系光安定剤、酸化防止剤、過酸化物分解剤、ラジカル禁止剤、金属不活性化剤、酸捕獲剤、アミン等が挙げられる。
また、紫外線吸収剤としては、紫外線吸収性を発現できるもので、公知のものがいずれも使用でき、例えば、ベンゾトリアゾール系やヒドロキシフェニルトリアジン系の紫外線吸収剤が好適に挙げられる。
このような添加剤を添加する場合、後述するセルロースアシレート溶液（ドープ）中に含有させるのが好ましい。
【００３２】
＜セルロースフィルムの製造方法＞
セルロースフィルムを製造する製造方法は特に限定されず、例えば、セルロースアシレートを有機溶剤に溶解させたドープ（セルロースアシレート溶液）を、流延ダイから、ケーシング内で回転するエンドレスベルトまたはドラムからなる支持体（以下、これらをまとめて「支持体」と略す。）上に流延し、支持体から剥ぎ取り、更に乾燥させてフィルムを形成する溶液製膜方法等が挙げられる。
【００３３】
（有機溶媒）
セルロースアシレートを溶解する有機溶剤としては、例えば、ベンゼン、トルエンなどの炭化水素系溶媒；メチレンクロライド、クロロベンゼンなどのハロゲン化炭化水素系溶媒；メタノール、エタノール、ジエチレングリコールなどのアルコール系溶媒；アセトンなどのケトン系溶媒；酢酸メチル、酢酸エチル、酢酸プロピルなどのエステル系溶媒；テトラヒドロフラン、メチルセロソルブなどのエーテル系溶媒；等が挙げられ、これらを１種単独で用いてもよく、２種以上を併用してもよい。
【００３４】
これらのうち、炭素原子数１〜７のハロゲン化炭化水素系溶媒を用いるのが好ましく、メチレンクロライドを用いるのがより好ましい。
また、セルロースアシレートの溶解性、支持体からの剥ぎ取り性、フィルムの機械強度等の観点から、メチレンクロライドの他に、炭素原子数１〜５のアルコールを併用することが好ましい。アルコールの含有量は、溶剤全体に対し２〜２５質量％が好ましく、５〜２０質量％がより好ましい。アルコールの具体例としては、メタノール、エタノール、ｎ−プロパノール、イソプロパノール、ｎ−ブタノール等が挙げられ、メタノール、エタノール、ｎ−ブタノール、あるいはこれらの混合物が好ましく用いられる。
【００３５】
（セルロースアシレート溶液の調製）
セルロースアシレート溶液の調製方法は、まず、セルロースアシレートと有機溶媒とを混合し、−１０〜５５℃でセルロースアシレートを溶解し、その溶解部、未溶解部および有機溶媒の混合物を０〜９７℃に加温して溶媒中にセルロースアシレートを完全に溶解させる調製方法であることが好ましい。
ここで、調製されるセルロースアシレート溶液は、必要に応じて濃縮してもよいが、セルロースアシレートが５〜４０質量％の濃度であることが好ましい。また、セルロースアシレート溶液は、４０℃での粘度が１０〜３０００Ｐａ・ｓであることが好ましい。
【００３６】
また、セルロースアシレートと有機溶媒とを混合する際に、セルロースアシレートの９０質量％以上が０．１〜４ｍｍの粒子を使用することが好ましい。
【００３７】
また、セルロースアシレート溶液は、流延する前に、０〜２００℃の温度でろ過するのが好ましい。
ここで、ろ過フィルターの平均孔径が１００μｍ以下であることが好ましく、また、ろ過流量が５０リットル／ｈｒ以上であることが好ましい。
【００３８】
（流延）
セルロースアシレート溶液を流延する工程は、その溶液温度が−１０〜５７℃であることが好ましく、その工程の温度が−１０〜５７℃で保温されていることが好ましい。
また、セルロースアシレート溶液を流延する支持体が、−２０〜４０℃の表面温度を有していることが好ましい。
【００３９】
（剥ぎ取り）
流延後の剥ぎ取りは、剥ぎ取り時の乾燥風の温度が２０〜２５０℃であることが好ましい。また、乾燥時の未乾燥のセルロースフィルムが、テンターで保持されることが好ましい。
【００４０】
このような溶液製膜で作製されるセルロースフィルムは、少なくとも一軸流延中あるいは流延後に０．５〜３００％延伸されることが好ましい。また、流延時の速度が１〜２００ｍ／分であることが好ましい。
また、セルロースフィルムは、フィルムの巻き取り姿が、長手方向に少なくとも１００ｍ以上であり、かつ幅方向が６０ｃｍ以上であることが好ましい。
【００４１】
本発明においては、上述したセルロースアシレートフィルムの製造方法は特に制限されず、上述した方法以外の公知の方法を適宜採用することができ、例えば、発明協会公開技報（公技番号２００１−１７４５、２００１年３月１５日発行、発明協会）の１２頁ないし３０頁に記載された方法等を適宜採用することができる。
【００４２】
本発明においては、結露の滴下に伴う植物の生育不良を防ぐ理由から、内張りフィルムの屋根部が、上述したセルロースフィルムで構成されているのが好ましく、内張りフィルムの屋根部および壁面部がいずれも上述したセルロースフィルムで構成されているのがより好ましい。
ここで、内張りフィルムの屋根部とは、植物を生育させる空間の上部、すなわち植物が置かれた土壌等に対して垂直方向に位置する部分をいい、図１〜図４においては符号２ａで表される部分をいう。
また、内張りフィルムの壁面部とは、植物を生育させる空間の側部、すなわち植物が置かれた土壌等に対して水平方向に位置する部分をいい、図１〜図４においては符号２ｂで表される部分をいう。
【００４３】
また、内張りフィルムの厚みは、加工性が良好となる理由から、６０μｍ〜２００μｍであるのが好ましく、８０μｍ〜１５０μｍであるのがより好ましく、８０μｍ〜１２０μｍであるのが更に好ましい。
なお、内張りフィルムは、単層構造であっても積層構造であってもよいが、単層構造であるのが好ましい。
【００４４】
〔外張りフィルム〕
本発明の農業ハウスが有する外張りフィルムは、外部から仕切られた空間を形成するフィルムである。
【００４５】
外張りフィルムは特に限定されず、その構成材料としては、例えば、ポリエチレンテレフタレート、ポリブチレンテレフタレート、ポリカーボネート、ポリエチレン、アクリル樹脂、ポリ塩化ビニル、ポリビニルアルコール、セルロースアシレート樹脂、含フッ素樹脂等が挙げられる。
【００４６】
本発明においては、透湿性を保ち、結露の発生をより抑制できる理由から、外張りフィルムの少なくとも一部が、後述する換気手段を備え、その換気手段が、透湿度が５００ｇ／ｍ2／２４ｈ以上のフィルムであることが好ましい。
ここで、「外張りフィルムの少なくとも一部が後述する換気手段を備える」とは、外張りフィルムの少なくとも一部が、外張りフィルムと内張りフィルムとの隙間に存在する空気の少なくとも一部と外部の空気とを換気する機能を有していることをいい、この場合においては、外張りフィルムと別体で構成される換気手段（例えば、図４に示す換気扇４など）を有していなくてもよい。
なお、「外張りフィルムの全部が後述する換気手段を備える」とは、外張りフィルムの全部が、外張りフィルムと内張りフィルムとの隙間に存在する空気の少なくとも一部と外部の空気とを換気する機能を有していることをいい、この場合においては、外張りフィルムと換気手段とは同一部材によって構成されていることになる。
【００４７】
上述した透湿度が５００ｇ／ｍ2／２４ｈ以上のフィルムとしては、例えば、特開２００７−０８９４９３号公報に記載された農業用フィルムや、上述した内張りフィルムとして記載したセルロースフィルム等が挙げられる。
これらのうち、降雨に伴う水滴の侵入がなく、また、光線透過率がより高くなる理由から、セルロースアシレート樹脂を含有し、透湿度が６００ｇ／ｍ2／２４ｈ以上のセルロースフィルムであるのが好ましい。
【００４８】
〔換気手段〕
本発明の農業ハウスが有する換気手段は、上述した外張りフィルムと内張りフィルムとの隙間に存在する空気の少なくとも一部と外部の空気とを換気する手段である。
ここで、換気手段としては、上述した通り、上述した外張りフィルムの少なくとも一部が備える態様、すなわち、透湿度が５００ｇ／ｍ2／２４ｈ以上のフィルムや、外張りフィルムと別体で構成される部材（例えば、換気扇、通気孔など）等が挙げられる。
【００４９】
〔躯体〕
本発明の農業ハウスは、上述した外張りフィルムおよび内張りフィルム（特に、外張りフィルム）を展張する躯体を有していてもよい。
ここで、躯体は特に限定されず、従来公知のビニールハウスなどで用いられる骨材（例えば、鋼材、鋼管など）を用いることができる。
【００５０】
本発明においては、上述した内張りフィルムを上述した外張りフィルムの内側に設置する方法は特に限定されないが、例えば、外張りフィルムおよび躯体を用いて農業ハウスを作製した後に、農業ハウスの空間内に内張りフィルムおよび躯体を用いて小型の農業ハウスを作製する方法；外張りフィルムおよび躯体を用いて農業ハウスを作製した後に、農業ハウスの屋根部と壁面部との境界付近にカーテンレールやワイヤーを設置し、これらに内側フィルムを設置する方法；などが挙げられる。
また、内張りフィルムは、外部の気温が下がる夜間や早朝の時間帯に設置することを可能とする観点から、カーテンレール等に設置し、可動式とするのが好ましい。
また、内張りフィルムを設置する際の上述した外張りフィルムとの隙間は一定である必要はなく、例えば、図３に示すように、内張りフィルムの屋根部のみが水平となるように設置してもよい。
【実施例】
【００５１】
以下に実施例に基づいて本発明をさらに詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。
【００５２】
［トリアセチルセルロース（ＴＡＣ）フィルムの作製］
＜ドープの調製＞
下記の組成物をミキシングタンクに投入し攪拌して、各成分を溶解し、セルロースアセテート溶液を調製した。
--------------------------------------------------------------------------------
・セルロースアシレート（アセチル基置換度：２．８６，粘度平均重合度：３２０）
１００質量部
・シリカ粒子分散液（平均粒径１６ｎｍ）
“ＡＥＲＯＳＩＬ  Ｒ９７２”、日本アエロジル（株）製          １．３質量部
・メチレンクロライド                                            ６３５質量部
・メタノール                                                    １．３質量部
--------------------------------------------------------------------------------
【００５３】
＜ＴＡＣフィルムの形成＞
３０℃に温度調整されたドープを用いて、乾燥後膜厚が１００μｍとなるようにエンドレスステンレスベルト（支持体）上に均一に流延した。
流延後、ただちにベルト上のドープ膜（ウエブ）に１００℃の温風をあてて乾燥させた後、流延から１２０秒後に、剥離張力１５０Ｎ／ｍで剥離し、多数のロールで搬送張力１００Ｎ／ｍで搬送させながら乾燥させた。剥離部のエンドレスステンレスベルトの温度は１０℃とした。剥離時の残留溶媒量は１００質量％であった。
８０℃に設定された第１乾燥ゾーンを５分間搬送させた後、さらに１２０℃に設定された第２乾燥ゾーンで１０分間搬送させて、乾燥を行った。乾燥後、ロール状に巻き取ることで、フィルム幅１．５ｍ、巻長２０００ｍ、膜厚１００μｍのＴＡＣフィルムを得た。なお、巻き取り時の残留溶媒量は０．３％であった。
【００５４】
［フッ素系フィルム］
ＡＧＣグリーンテック社製の製品名「エフクリーン（登録商標）自然光流滴」をフッ素系フィルムとして用いた。
【００５５】
［細孔ポリオレフィン（細孔ＰＯ）フィルム］
三菱樹脂アグリドリーム社製の製品名「快適空乾」を細孔ＰＯフィルムとして用いた。
【００５６】
［実施例１〜５および比較例１〜４ならびに参考例１〜２］
＜農業ハウスの作製＞
南足柄市宮台にて、６．０ｍ×９．０ｍ×４．０ｍ（高さ）の骨組みを建て、下記表１に示す外張りフィルムを躯体に展張することにより、農業ハウスを作製した。
次いで、作製した農業ハウスの内部に、５．８ｍ×８．８ｍ×３．８ｍ（高さ）の骨組みを建て、下記表１に示す内張りフィルムを躯体に展張することにより、農業ハウスを作製した。
なお、下記表１中、内張りフィルムとして「ＴＡＣ／フッ素系」と記載されている態様は、下記表１に示す通り、内張りフィルムの屋根部にＴＡＣフィルムを用い、内張りフィルムの壁面部にフッ素系フィルムを用いたことを表す。
また、参考例１および２は、内張りフィルムを用いず、外張りフィルムのみ展張した農業ハウスを用いた。
【００５７】
作製した農業ハウスについて、内張りフィルムおよび外張りフィルムの透湿度ならびに光線透過率について、以下に示す方法により測定ないし評価した。これらの結果を下記表１に示す。
また、作製した農業ハウスについて、２０１４年１１月の晴天日の朝８時の時点で、内張りフィルムの内側に結露が生じているか否かを目視により確認し、同日の日没後の１８時の時点で、農業ハウス内の温度および相対湿度を測定した。これらの結果も下記表１に示す。
【００５８】
＜透湿度＞
各フィルムについて、ＪＩＳ Ｚ ０２０８：１９７６の「防湿包装材料の透湿度試験方法（カップ法）」に記載された手法に従い、温度４０℃、相対湿度９０％の条件下で２４時間に通過した水蒸気の量（ｇ／ｍ2／２４ｈ）を測定した。
なお、下記表１中、実施例３および５については、内張りフィルムの屋根部に用いたＴＡＣフィルムの透湿度を示す。
【００５９】
＜光線透過率＞
各フィルムについて、分光光度計（ジャスコエンジニアリング製：Ｖ−５６０）を用いて、４００〜７００ｎｍの可視光領域の透過率を測定し、その平均値を算出した。
そして、内張りフィルムおよび外張りフィルムの平均透過率を乗じた値が、８０％以上であるものを農業ハウスの光線透過率が高いものとして「Ａ」と評価し、６０％以上８０％未満であるものを農業ハウスの光線透過率がやや低いものとして「Ｂ」と評価し、６０％未満であるものを農業ハウスの光線透過率が低いものとして「Ｃ」と評価した。
【００６０】
【表１】
0006316234.tif 000004
【００６１】
表１に示すように、内張りフィルムとしてフッ素系フィルムを用いた場合には、換気手段の有無を問わず、結露が発生し、また、光線透過率も低くなることが分かった（比較例１および２）。
また、内張りフィルムとして透湿度が６００ｇ／ｍ2／２４ｈ以上のＴＡＣフィルムを用いた場合であっても、換気手段を有していないと、結露の発生を抑制できないことが分かった（比較例３）。
また、特許文献１を想定し、内張りフィルムとして細孔ＰＯフィルムを用いた場合には、換気手段を有していても、結露が発生し、また、光線透過率も低くなることが分かった（比較例４）。
【００６２】
一方、内張りフィルムの少なくとも一部に透湿度が６００ｇ／ｍ2／２４ｈ以上のＴＡＣフィルムを用い、換気手段を有する場合は、内張りフィルムの内側の結露を抑制し、かつ、光線透過率が高くなることが分かった（実施例１〜５）。
特に、外張りフィルムにもＴＡＣフィルムを用いた実施例１〜３は、外張りフィルム自体が換気手段を兼ねているため、換気扇の有無を問わず、ハウス内の相対湿度を低くできることが分かった。
【符号の説明】
【００６３】
１  外張りフィルム
２  内張りフィルム
２ａ  内張りフィルムの屋根部
２ｂ  内張りフィルムの壁面部
３  躯体
４  換気扇
１０  農業ハウス
【図１】
0006316234.tif 000005
【図２】
0006316234.tif 000006
【図３】
0006316234.tif 000007
【図４】
0006316234.tif 000008